"液晶化合物であって、式I式中、Rは、H、非置換であるか、CNまたはCF3によって単置換されているか、またはハロゲンにより少なくとも単置換されていて、2~15個のC原子を有するアルケニル基であり、さらに、これらの基中の1つまたは2つ以上のCH2基は、-O-、-S-、-CH=CH-、-C≡C-、-OC-O-または-O-CO-により、O原子が互いに直接結合していないように置換されていてもよく、A1およびA2は、各々互いに独立して、a1,4-シクロヘキセニレンまたは1,4-シクロヘキシレン基であり、ここで、1つまたは2つの隣接していないCH2基は、-O-または-S-によって置換されていてもよく、b1,4-フェニレン基であり、ここで、1つまたは2つのCH基は、Nによって置換されていてもよく、cピペリジン-1,4-ジイル、1,4-ビシクロ[2.2.2]オクチレン、フェナントレン-2,7-ジイル、ナフタレン-2,6-ジイル、デカヒドロナフタレン-2,6-ジイル、1,2,3,4-テトラヒドロナフタレン-2,6-ジイルおよびフルオレン-2,7-ジイルからなる群から選択される基であり、基a、bおよびcは、ハロゲン原子により単置換または多置換されていてもよく、Xは、F、Cl、CN、NCS、SF5であるかまたはハロゲン化されているか、もしくは非置換の5個までの炭素原子を有するアルキル、アルコキシ、アルケニルオキシまたはアルケニル基であり、Z1およびZ2は、各々互いに独立して、-CO-O-、-O-CO-、-CF2O-、-OCF2-、-CH2O-、-OCH2-、-CH2CH2-、-CH24-、-C2F4-、-CH2CF2-、-CF2CH2-、-CF=CF-、-CH=CH-、-C≡C-または単結合であり、ただし、ブリッジZ1およびZ2の少なくとも1つは、-CF2O-または-OCF2-であり、aは、0、1または2であり、bは、0、1または2であり、L1、L2およびL3は、各々互いに独立して、H、FまたはClである、で表される、前記液晶化合物。Rが、ビニル、CH3CH=CH、CH2=CHCH2CH2またはCH3CH=CHCH2CH2であることを特徴とする、請求項1に記載の液晶化合物。ab=1またはab=2であることを特徴とする、請求項1または2に記載の液晶化合物。L1がフッ素であり、L2がフッ素または塩素であることを特徴とする、請求項1~3のいずれかに記載の液晶化合物。L2およびL3が、フッ素であることを特徴とする、請求項4に記載の液晶化合物。式I1~I105:式中、R1は、請求項1において定義した通りである、で表される液晶化合物。少なくとも2種のメソゲン性化合物を含む液晶媒体であって、請求項1に記載の式Iの化合物を少なくとも1種含むことを特徴とする、前記液晶媒体。請求項7に記載の液晶媒体の、電気光学的目的への使用。請求項7に記載の液晶媒体を含む、電気光学的液晶ディスプレイ。本発明の目的は、前述の欠点を有さないか、または有しても程度が低減されていて、かつ好ましくは同時に極めて大きい抵抗値および低いしきい値電圧を有する、特にこのタイプのMLCディスプレイ、IPS、TNまたはSTNディスプレイ用の、媒体を提供することにある。この目的には、高い透明点および低い回転粘度を有する液晶化合物を必要とする。この目的は、本発明の液晶化合物を用いる場合に達成することができることが見出された。すなわち、本発明は、式I式中、Rは、H、非置換であるか、CNまたはCF3によって単置換されているか、またはハロゲンにより少なくとも単置換されていて、2~15個のC原子を有するアルケニル基であり、さらに、これらの基中の1つまたは2つ以上のCH2基は、-O-、-S-、-CH=CH-、-C≡C-、-OC-O-または-O-CO-により、O原子が互いに直接結合していないように置換されていてもよく、A1およびA2は、各々互いに独立して、a1,4-シクロヘキセニレンまたは1,4-シクロヘキシレン基であり、ここで、1つまたは2つの隣接していないCH2基は、-O-または-S-によって置換されていてもよく、b1,4-フェニレン基であり、ここで、1つまたは2つのCH基は、Nによって置換されていてもよく、cピペリジン-1,4-ジイル、1,4-ビシクロ[2.2.2]オクチレン、フェナントレン-2,7-ジイル、ナフタレン-2,6-ジイル、デカヒドロナフタレン-2,6-ジイル、1,2,3,4-テトラヒドロナフタレン-2,6-ジイルおよびフルオレン-2,7-ジイルからなる群から選択される基であり、基a、bおよびcは、ハロゲン原子により単置換または多置換されていてもよく、Xは、F、Cl、CN、NCS、SF5であるかまたはハロゲン化されているか、もしくは非置換の5個までの炭素原子を有するアルキル、アルコキシ、アルケニルオキシまたはアルケニル基であり、Z1およびZ2は、各々互いに独立して、-CO-O-、-O-CO-、-CF2O-、-OCF2-、-CH2O-、-OCH2-、-CH2CH2-、-CH24-、-C2F4-、-CH2CF2-、-CF2CH2-、-CF=CF-、-CH=CH-、-C≡C-または単結合であり、ただし、ブリッジZ1およびZ2の少なくとも1つは、-CF2O-または-OCF2-であり、aは、0、1または2であり、bは、0、1または2であり、L1、L2およびL3は、各々互いに独立して、H、FまたはClである、で表される液晶化合物に関する。本発明はさらに、式Iで表される化合物の、液晶媒体における使用に関する。式Iで表される化合物は、広い適用範囲を有する。置換基の選択に依存して、これらの化合物は、液晶媒体を主構成するベース材料として機能することができる;しかしまた、式Iで表される化合物を、他の群の化合物からの液晶ベース材料に添加して、例えば誘電性および/またはこのような誘電性の光学異方性を改変し、および/またはこのしきい値電圧および/またはこの粘度を最適化することもできる。式Iで表される化合物は、純粋な状態では無色であり、電気光学的使用に好ましい温度範囲において液晶メソフェーズを形成する。特に、本発明の化合物は、これらの広いネマチック相範囲によって区別される。液晶混合物においては、本発明による前記物質は、スメクチック相を抑制し、そして低温保存安定性において明かな改善をもたらす。それらは化学的に、熱的に、そして光に安定である。本発明は、特に、式Iで表され、Rがビニル、CH3CH=CH、CH2=CHCH2CH2またはCH3CH=CHCH2CH2である化合物に関する。a=b=1またはa=b=2である式Iで表される化合物は特に好ましい。Z1またはZ2は、好ましくは、単結合、さらに-CF2O-、-OCF2-、-C2F4-、-CH2O-、-OCH2-または-COO-である。アルケニル基Rは、直鎖状または分枝状であってよい。Rは、好ましくは、直鎖状であり、2~10個のC原子を有する。したがって、Rは、好ましくはビニル、プロプ-1-または-2-エニル、ブト-1-、-2-または-3-エニル、ペント-1-、2-、3-または-4-エニル、ヘクス-1-、2-、3-、4-または-5-エニル、ヘプト-1-、2-、3-、4-、5-または-6-エニル、オクト-1-、2-、3-、4-、5-、6-または-7-エニル、ノン-1-、2-、3-、4-、5-、6-、7-または-8-エニル、デク-1-、2-、3-、4-、5-、6-、7-、8-または-9-エニルである。Rが、CNまたはCF3によって単置換されているアルケニル基である場合、好ましくはこの基は直鎖状である。CNまたはCF3による置換は、あらゆる所望の場所であってよい。Rが、ハロゲンによって少なくとも単置換されているアルケニル基である場合、この基は、好ましくは直鎖状であり、ハロゲンは、好ましくはFまたはClである。多置換の場合には、ハロゲンは、好ましくはFである。得られた基は、過フッ素化基も含む。単置換の場合には、フッ素または塩素置換基は、あらゆる所望の位置にあってよいが、好ましくはω位である。分枝した翼状基Rを有する式Iで表される化合物は、従来の液晶ベース材料におけるより良好な可溶性のために、重要である場合があり、特にこれらが光学的に活性である場合には、キラルドーパントとして重要である。このタイプのスメクチック化合物は、強誘電性材料の成分として好適である。SA相を有する式Iで表される化合物は、例えば、熱的にアドレスされたディスプレイに適する。簡便のために、以下においては、Cycは、1,4-シクロヘキシレン基を示し、Cheは、1,4-シクロヘキセニレン基を示し、Dioは、1,3-ジオキサン-2,5-ジイル基を示し、Ditは、1,3-ジチアン-2,5-ジイル基を示し、Pheは、1,4-フェニレン基を示し、Pydは、ピリジン-2,5-ジイル基を示し、Pyrは、ピリミジン-2,5-ジイル基を示し、Biは、ビシクロ[2.2.2]オクチレン基を示し、PheFは、2-または3-フルオロ-1,4-フェニレン基を示し、PheFFは、2,3-ジフルオロ-または2,6-ジフルオロ-1,4-フェニレン基を示し、Napは、置換または非置換ナフタレン基を示し、Decは、デカヒドロナフタレン基を示し、Phenは置換または非置換のフェナントレン基を示す。簡便のため、以下においては、A3-Xは、を示す。したがって、式Iで表される化合物は、従属式Ia~Ijの好ましい二環式化合物を含む:Z2は、-CF2O-または-OCF2-であるR-Cyc-Z2-A3-XIaR-Phe-Z2-A3-XIbR-Pyr-Z2-A3-XIcR-Dio-Z2-A3-XIdR-Bi-Z2-A3-XIeR-PheF-Z2-A3-XIfR-PheFF-Z2-A3-XIgR-Nap-Z2-A3-XIhR-Dec-Z2-A3-XIiR-Phen-Z2-A3-XIjしたがって、式Iで表される化合物は、従属式Ik~Ivの好ましい三環式化合物を含む:Z2は、-CF2O-または-OCF2-であるR-Cyc-Z1-Cyc-Z2-A3-XIkR-Cyc-Z1-Phe-Z2-A3-XIlR-Cyc-Z1-PheF-Z2-A3-XImR-Cyc-Z1-PheFF-Z2-A3-XInR-Phe-Z1-Phe-Z2-A3-XIoR-Cyc-Z1-Dio-Z2-A3-XIpR-Dio-Z1-Cyc-Z2-A3-XIqR-Dec-Z1-Cyc-Z2-A3-XIrR-Phe-Z1-PheF-Z2-A3-XIsR-Phe-Z1-PheFF-Z2-A3-XItR-Pyr-Z1-Phe-Z2-A3-XIuR-Phe-Z1-Phen-Z2-A3-XIvこれらの化合物のうち、特に好ましいのは、従属式Ia、Ib、Id、IkおよびIIの化合物である。A1およびA2は、好ましくは、Phe、PheF、PheFF、CycまたはChe、またPyrまたはDio、DecまたはNapである。式Iで表される化合物は、好ましくは、基Bi、Pyd、Pyr、Dio、Dit、NapまたはDecを、1個より多く含まない。A1およびA2が、単置換または二置換された1,4-フェニレンである、式Iおよびすべての従属式で表される全ての化合物も好ましい。特に、これらは、2-フルオロ-1,4-フェニレン、3-フルオロ-1,4-フェニレン、2,3-ジフルオロ-1,4-フェニレンおよび2,6-ジフルオロ-1,4-フェニレンである。式Iで表される化合物の好ましいより小さい群は、従属式I1~I105の化合物である:式Iで表される化合物は、自体公知の方法によって製造され、それは文献例えば、標準的な教本、例えばHoubenWeylMethodenderOrganischenChemieGeorgThiemeVerlagStuttgartに記載されているが、正確には、既知の、前記反応に適切な反応条件下において製造される。自体公知の変法を用いることもできるが、本明細書においては詳細を述べない。本発明の化合物は、例えば、以下のようにして製造することができる:スキーム1スキーム2alkyl:1~9個の炭素原子を有する、直鎖状または分枝状のアルキル基スキーム3スキーム4本発明はまた、このタイプの媒体を含有する電気光学的ディスプレイ特に、フレームと一緒にセルを形成する2つの平面状平行外板、基板上の個別の画素を切り替えるための集積非線型素子および、セル中に存在する正の誘電異方性および高い比抵抗を有するネマティック液晶混合物を有するSTNディスプレイまたはMLCディスプレイおよびこれらの媒体を電気光学的目的使用に関する。本発明の液晶混合物は、用い得るパラメーターの許容範囲の顕著な拡大を可能にする。透明点、低温における粘度、熱およびUV安定性並びに誘電異方性の達成可能な組み合わせは、従来技術による材料よりもはるかに優れている。現在まで、高い透明点、低温におけるネマティック相および高いΔεの要求を適切に満たすことは不十分でしかなかった。液晶混合物、例えばMLC-6476およびMLC-6625は、匹敵する透明点および低温安定性を有するが、これらは比較的低いΔn値および約≧1.7Vの比較的高いしきい値電圧を有する。他の混合物系は、匹敵する粘度およびΔε値を有するが、60°C近傍の透明点を有するのみである。本発明の液晶混合物は、-20°Cまで、および好ましくは-30°Cまで、特に好ましくは-40°Cまでのネマティック相を維持する一方、80°Cより高い、好ましくは90°Cより高い、特に好ましくは100°Cより高い透明点、同時に≧4、好ましくは≧6の誘電異方性値Δεおよび高い比抵抗値を達成することを可能にし、優れたSTNディスプレイおよびMLCディスプレイを得ることを可能にする。特に、混合物は、低い駆動電圧を特徴とする。TNしきい値は、1.5Vより低く、好ましくは1.3Vより低い。本発明の混合物の成分の適切な選択によって、より高いしきい値電圧におけるより高い透明点例えば110°Cより高いまたはより低いしきい値電圧におけるより低い透明点を達成し、他の有利な特性を維持することも勿論可能である。関連して僅かに上昇した粘度において、より大きいΔεおよびそれによってより低いしきい値を有する混合物を同様に得ることができる。本発明のMLCディスプレイは、好ましくはグーチおよびタリーCHGoochおよびHATarryElectronLett10241974CHGoochおよびHATarryApplPhysVol8157515841975による第一次透過率極小値において作動し、特に好ましい電気光学的特性、例えば特性曲線の急峻性およびコントラストの低い角度依存性独国特許3022818号のみならず、第二次極小値における類似するディスプレイに等しいしきい値電圧において、低誘電異方性alowerdielectricanisotropyも十分である。このため、本発明の混合物を用いることによって、シアノ化合物を含む混合物を用いるよりも有意に高い第一次極小値における比抵抗を達成することができる。個別の成分およびこれらの重量比を適切に選択することによって、当業者は、単純なルーチンの方法を用いて、本発明によるMLCディスプレイの所定の層の厚さに要求される複屈折を設定することができる。20°Cにおける流動粘度ν20は、好ましくは<60mm2s-1、特に好ましくは<50mm2s-1である。ネマティック相範囲は、好ましくは、少なくとも90°、特に少なくとも100°である。好ましくは、この範囲は、少なくとも-30°~80°にわたる。容量保持率HRの測定SMatsumotoetalLiquidCrystals51320KNiwaetalProcSIDConferenceSanFrancisco1984年6月、p304GWeberetalLiquidCrystals51381は、式Iで表される化合物を含む本発明の混合物が示す温度上昇に伴うHRの低下は、類似の混合物、例えば、式Iで表される化合物の代わりに、式で表されるシアノフェニルシクロヘキサンまたは式で1表されるエステルを含む前記混合物より、有意に小さいことを示している。本発明の混合物のUV安定性は、同様に顕著に良好であり、したがって、これらのUV照射の下におけるHRの低下は有意により小さい。好ましくは、本発明の媒体は、複数好ましくは2種、3種または4種以上の式Iで表される化合物に基づき、したがって、これらの化合物の比率は、5~95、好ましくは10~60および特に好ましくは15~40の範囲内である。本発明の媒体において用いることができる式I~IXおよびこれらの従属式で表される個別の化合物は、既知であるるか、またはこれらは、既知の化合物に類似の方法によって調製することができる。好ましい態様を以下に示す:-媒体は、好ましくは、式Iで表される1種、2種または3種の同族化合物を含み、各同族体の混合物中における存在比率は最大で10である。-媒体は、さらに、式II~IXからなる群から選択される1種または2種以上の化合物を含む:式中、個々の基は、以下の意味を有する:R0は、各々9個までのC原子を有するn-アルキル、オキサアルキル、フルオロアルキル、アルケニルオキシまたはアルケニルであり、X0は、F、Cl、7個までのC原子を有するハロゲン化アルキル、ハロゲン化アルケニル、ハロゲン化アルケニルオキシまたはハロゲン化アルコキシであり、Z0は、-CH=CH-、-C2H4-、-CH24-、-C2F4-、-CF=CF-、-CF2O-、-OCF2-または-COO-であり、Y1、Y2、Y3およびY4は、各々互いに独立してHまたはFであり、そしてrは、0または1である。式IVで表される化合物は、好ましくは、である。-媒体は、以下の式で表される1種または2種以上の化合物を含む:式中、R0およびY2は、上記の意味を有する。-媒体は、好ましくは、H1~H16n=1~7からなる群から選択される、1種、2種または3種、あるいはまた4種の化合物の同族体を含む:-媒体は、式X~XVからなる群から選択される、1種または2種以上の化合物をさらに含む:式中、R0、X0、Y1、Y2、Y3およびY4は、各々互いに独立して、請求項7において特定した意味を有する。X0は、好ましくはF、Cl、CF3、OCF3、OCHF2である。R0は、好ましくは、アルキル、オキサアルキル、フルオロアルキル、アルケニルまたはアルケニルオキシである。-混合物全体中における式I~IXで表される化合物全体の割合は、少なくとも50重量である。-混合物全体中における式Iで表される化合物の割合は、5~50重量である。-混合物全体中における式II~IXで表される化合物の割合は、30~70重量である。-媒体は、式II、III、IV、V、VI、VII、VIIIおよび/またはIXで表される化合物を含む。-R0は、2~7個のC原子を有する直鎖状アルキルまたはアルケニルである。-媒体は、本質的に式I~XVで表される化合物からなる。-媒体は、好ましくは、一般式XVI~XXからなる下記の群から選択されるさらなる化合物を含む:式中、R0およびX0は、前記定義の通りであり、1,4-フェニレン環は、CN、塩素原子またはフッ素原子によって置換されていてもよい。1,4-フェニレン環は、好ましくは、フッ素原子により単置換または多置換されている。-媒体は、好ましくは、、式RI~RXIからなる下記の群から選択されるさらなる化合物を含む:式中、R0は、各々9個までのC原子を有するn-アルキル、オキサアルキル、フルオロアルキル、アルケニルオキシまたはアルケニルであり、dは、0、1または2であり、Y1は、HまたはFであり、AlkylおよびAlkylは、各々互いに独立して、1~9個のC原子を有する直鎖状または分枝状アルキル基であり、AlkenylおよびAlkenylは、各々互いに独立して、9個までのC原子を有する直鎖状または分枝状アルケニル基である。-媒体は、好ましくは、下記式で表される化合物を1種または2種以上含む:式中、nおよびmは、各々1~9の整数である。-重量比I:IIIIIIVVVIVIIVIIIIXは、好ましくは1:10~10:1である。-媒体は、本質的に、一般式I~XVからなる群から選択される化合物からなる。式Iで表される化合物を比較的小さい割合で従来の液晶材料に混合した場合においても、特に式II、III、IV、V、VI、VII、VIIIおよび/またはIXで表される1種または2種以上の化合物を混合した場合には、しきい値電圧の有意な低下および低い複屈折値を生ぜしめ、低いスメクチック-ネマチック転移温度を有する広ドメインネマチック相が同時に観察され、保存安定性が改善される。式I~IXで表される化合物は無色であり、安定であり、相互におよび他の液晶物質と容易に混和性である。AlkylまたはAlkylの用語は、1~9個の炭素原子を有する直鎖状および分枝状アルキル基、特に直鎖状基メチル、エチル、プロピル、ブチル、ペンチル、ヘキシルおよびヘプチルを包含する。2~5個の炭素原子を有する基が、一般的に好ましい。AlkenylまたはAlkenylの用語は、9個までの炭素原子を有する直鎖状および分枝状アルケニル基、特に直鎖状基を包含する。特に好ましいアルケニル基は、C2-C7-1E-アルケニル、C4-C7-3E-アルケニル、C5-C7-4-アルケニル、C6-C7-5-アルケニルおよびC7-6-アルケニル、特にC2-C7-1E-アルケニル、C4-C7-3E-アルケニルおよびC5-C7-4-アルケニルである。好ましいアルケニル基の例は、ビニル、1E-プロペニル、1E-ブテニル、1E-ペンテニル、1E-ヘキセニル、1E-ヘプテニル、3-ブテニル、3E-ペンテニル、3E-ヘキセニル、3E-ヘプテニル、4-ペンテニル、4Z-ヘキセニル、4E-ヘキセニル、4Z-ヘプテニル、5-ヘキセニル、6-ヘプテニル等である。5個までの炭素原子を有する基が、一般的に好ましい。フルオロアルキルの用語は、好ましくは、末端フッ素を有する直鎖状基、すなわちフルオロメチル、2-フルオロエチル、3-フルオロプロピル、4-フルオロブチル、5-フルオロペンチル、6-フルオロヘキシルおよび7-フルオロヘプチルを包含する。しかし、フッ素の他の位置も除外されない。オキサアルキルの用語は、好ましくは、式CnH2n1-O-CH2mで表される直鎖状基であって、式中nおよびmは、各々互いに独立して1~6であるものを包含する。nは好ましくは1であり、mは好ましくは1~6である。R0およびX0の意味の適切な選択によって、応答時間、しきい値電圧、透過特性の急峻性等を、所望の通りに改変することが可能である。例えば、1E-アルケニル基、3E-アルケニル基、2E-アルケニルオキシ基等によって、アルキルまたはアルコキシ基と比較して、一般的に応答時間がより短くなり、ネマチック傾向が改善され、そして弾性定数k33曲がりおよびk11広がりの比率がより高くなる。4-アルケニル基、3-アルケニル基等によって、アルキルおよびアルコキシ基より低いしきい値電圧および小さいk33/k11の値が一般的に得られる。Z1および/またはZ2中の-CH2CH2-基は、単共有結合と比較して、より高いk33/k11の値を一般的に生ぜしめる。k33/k11のより高い値は、例えば、90°のねじれ灰色の色相を達成するためにを有するTNセルにおけるよりフラットな透過特性曲線およびSTN、SBEおよびOMIセルより大きい時分割特性におけるより急峻な透過特性曲線およびその逆の達成を容易にする。式IおよびIIIIIIVVVIVIIVIIIIXの化合物の最適な混合比率は、所望の特性、式I、II、III、IV、V、VI、VII、VIIIおよび/またはIXで表される成分の選択並びに存在するすべての他の成分の選択に大きく依存する。前記において示した範囲内の適切な混合比率は、場合に応じて容易に決定することができる。本発明の混合物中の式I~XVで表される化合物の合計量は、臨界的なものではない。したがって、種々の特性を最適化するために、該混合物は1種または2種以上の他の成分を含むことができる。しかし、全般に、式I~XVで表される化合物の合計濃度が高いほど、応答時間およびしきい値電圧に対する観察される効果は高くなる。特に好ましい態様において、本発明の媒体は、式II~IX好ましくはIIおよび/またはIIIの化合物であって、X0がOCF3、OCHF2、F、OCH=CF2、OCF=CF2、OCF2CHFCF3またはOCF2-CF2Hである前記化合物を含む。式Iで表される化合物との好ましい相乗効果の結果、特に有利な特性が得られる。偏光板、電極ベースプレートおよび表面処理を有する電極を含む本発明によるMLCディスプレイの構成は、このタイプのディスプレイの従来の構成と一致する。従来の構成の用語は広く解され、MLCディスプレイのすべての派生体および改変体も包含し、そして特にポリ-SiTFTまたはMIMに基づくマトリックスディスプレイ素子を含む、しかし、本発明のディスプレイと、ねじれネマティックセルに基づく従来のディスプレイとの間の有意な差異は、液晶層の液晶パラメーターの選択に存する。本発明において用い得る液晶混合物は、それ自体一般的な方法によって調製される。一般に、より少量で用いる成分の所望の量を主成分を構成する成分に溶解するが、好ましくは昇温下で溶解する。成分の溶液を有機溶媒、例えばアセトン、クロロホルムまたはメタノール中において混合し、そして十分に混合した後に溶媒を再び除去することもできるが、例えば除去は蒸留によって行う。誘電体はまた、当業者に知られ、文献中に記載されている他の添加物を含むことができるが、その例としては、例えば、安定剤および抗酸化剤である。例えば、0~15の多色性染料またはキラルなドーパントを添加することができる。Cは結晶相を表し、Sはスメクチック相を表し、SCはスメクチックC相を表し、SBはスメクチックB相を表し、Nはネマチック相を表し、Iはアイソトロピック相を表す。V10は、10透過率のための電圧を表す視覚方向はプレート表面に対して垂直。tonは、V10の値の2.0倍に対応する動作電圧におけるスイッチオン時間を表し、toffは、スイッチオフ時間を表す。Δnは、光学異方性を表し、n0は、屈折率を表す。Δεは、誘電異方性を表すΔε=ε∥-ε⊥、ここでε∥は分子の長軸に対して平行な方向の誘電定数を表し、ε⊥は、分子の長軸に対して垂直方向の誘電定数を表す。電気光学データは、別段の記載がない限り、TNセルにおける第一次極小値すなわち0.5のdΔn値において、20°Cで測定した。光学データは、別段の記載がない限り、20°Cで測定した。本特許明細書および以下の例において、液晶化合物の構造は頭字語で示され、以下の表AおよびBに従って化学式に変換することができる。全ての基CnH2n1およびCmH2m1は、それぞれn個またはm個のC原子を有する直鎖状アルキル基である。そして、nおよびmは、それぞれの場合互いに独立して、1、2、3、4、5、6、7、8、9、10、11、12、13、14または15である。表Bのコードは自明である。表Aには、母核構造の頭字語のみを示す。各々の場合において、母核構造の頭字語に、ハイフンで分離されて、置換基R1、R2、L1およびL2のコードが続く:好ましい混合物の成分を、表AおよびBに示す。表A:表B:表C:表Cは本発明における混合物に一般的に添加する可能なドーパントを示す。表D:例として、本発明の混合物に加えることができる安定剤を以下に挙げる。以下の例は、本発明を限定することなく本発明を説明しようとするものである。前記および以下において、百分率は、重量によるパーセントである。温度はすべて、摂氏度で示されている。m.p.は、融点を意味し、c.p.は透明点を意味する。さらに、C=結晶状態、N=ネマチック相、S=スメクチック相、およびI=アイソトロピック相である。これらの記号間のデータは、転移温度を示す。Δnは、光学異方性589nm、20°Cを意味し。流動粘度ν20mm2/秒は20°Cにおいて測定した。回転粘度γ1[mPas]も、同様に20°Cにおいて測定した。通常の精製操作の意味は、所要に応じて水を加え、混合物に対する抽出を、ジクロロメタン、ジエチルエーテル、メチルtert-ブチルエーテルまたはトルエンを用いて行い、相を分離し、有機相を乾燥、留去せしめ、そして生成物の精製を、減圧下における蒸留または結晶化および/またはクロマトグラフィーによって実施する、ことである。以下の略語を用いる:n-BuLin-ヘキサン中のn-ブチルリチウム1.6モル溶液DMAP4-ジメチルアミノピリジンTHFテトラヒドロフランDCCN,N’-ジシクロヘキシルカルボジイミドLDAリチウムジメチルアミド例1ステップ1.10.780molのBを2.5lの無水THFに最初に導入し、-70°Cに冷却する。-70°Cにて、0.780molのn-BuLin-ヘキサン中の15溶液を滴下添加し、そして該混合物を-70°Cにて0.5時間攪拌し、緩やかに-15°Cに加温する。0.78molのAを-70°Cにて添加した後、該混合物を室温にて一晩攪拌する。メチルtert-ブチルエーテルおよびNaHCO3溶液を該混合物に添加し、それを通常の精製操作に付す。粗生成物をn-ヘプタンから再結晶せしめる。ステップ1.20.1molのCをジクロロメタン300mlに溶解し、そして0.1molのトリフルオロメタンスルホン酸を氷冷下添加する。反応混合物を5°Cにて攪拌し、室温になるまで放置し、さらに2時間攪拌する。30mlのジクロロメタン中の0.15molの3,4,5-トリフルオロフェノールと0.18molのトリエチルアミンの混合物を前記反応混合物に-70°Cにて滴下添加し、そして該反応混合物を続いて-70°Cにて1時間攪拌する。0.5molのトリスハイドロフルオライドトリエチルアミンを添加した後、ジクロロメタン170ml中の1,3-ジブロモ5,5-ジメチルヒダントインの混合物を分割添加する。該混合物を-70°Cにてさらに1時間攪拌し、-20°Cにて1モルのNaOH溶液300mlを添加する。水相を分離除去し、ジクロロメタンにて抽出を行う。合わせた有機相を通常の精製操作に付する。ステップ1.3200mlのギ酸を、250mlの無水トルエン中に溶解した0.083molのDに添加し、そして該混合物を室温にて一晩攪拌する。ギ酸を分離除去し、トルエンにて抽出を行う。合わせた有機相を通常の精製操作に付する。n-ヘプタンからの残渣の再結晶を行う。ステップ1.40.013molのEおよび0.019molのメトキシメチルトリフェニルホスホニウムクロライドを300mlの無水THFに溶解した溶液を、不活性の容器に導入し、-5°Cにて冷却する。0.019molのカリウムt-ブトキシドを50mlの無水THFに溶解した溶液を添加した後、該混合物を0°Cにて1時間および室温にて一晩攪拌する。H2Oおよび数滴の希HClを添加した後、合わせた有機相を通常の精製操作に付する。ステップ1.5200mlのギ酸を、無水トルエン250ml中に溶解せしめた0.083molのFに添加し、そして混合物を室温下にて一晩攪拌する。ギ酸を分離除去し、トルエンにて抽出を行う。合わせた有機相を、通常の精製操作に付す。n-ヘプタンからの残渣の再結晶を行う。ステップ1.62.82mmolのG、3.36mmolのメチルトリフェニルホスホニウムブロマイドを、40mlの無水THF中に溶解せしめ、そして2°Cに冷却する。3.36mmolのカリウムt-ブトキシドを20mlの無水THFに溶解せしめた溶液を滴下添加し、室温下にて一晩溶解せしめる。トリフェニルホスフィンオキシドを吸引にて濾別し、そして濾物を乾燥するまで濃縮する。粗生成物をn-ヘプタンに溶解せしめ、シリカフリットを通して濾別し、そして濾物を再濃縮する。残渣のn-ヘプタンからの再結晶を-20°Cにて行う。C29N88.4I;Δn=0.0761;Δε=8.3。式で表される以下の化合物が、同様にして製造される:混合物の例例M1例M2例M3例M4例M5例M6"